(57)【要約】【課題】プラズマを用いて被処理体上に所定の膜を成膜するにあたり、被処理体のエッジ部分の膜厚の不均一を抑制することができる技術を提供する。【解決手段】プラズマを用いて被処理体上に所定の膜を成膜する成膜装置であって、被処理体を収容する処理容器と、処理容器内で被処理体を載置する載置台と、処理容器内に成膜のための処理ガスを導入する処理ガス導入機構と、処理容器内にプラズマを生成するプラズマ生成機構とを具備し、載置台は、上面に被処理体載置領域を有する載置台本体と、被処理体載置領域を取り囲むように環状に設けられ、被処理体載置領域に載置された被処理体よりも高い高さを有する、プラズマ調整用の調整部材とを備える。【選択図】図１
2019163497.tif 000002
【特許請求の範囲】
【請求項１】
プラズマを用いて被処理体上に所定の膜を成膜する成膜装置であって、
被処理体を収容する処理容器と、
前記処理容器内で被処理体を載置する載置台と、
前記処理容器内に成膜のための処理ガスを導入する処理ガス導入機構と、
前記処理容器内にプラズマを生成するプラズマ生成機構と
を具備し、
前記載置台は、
上面に被処理体載置領域を有する載置台本体と、
前記被処理体載置領域を取り囲むように環状に設けられ、前記被処理体載置領域に載置された被処理体よりも高い高さを有する、プラズマ調整用の調整部材と
を備える、成膜装置。
【請求項２】
前記調整部材の高さは、前記被処理体載置領域に載置された被処理体の高さよりも０．３〜２．５ｍｍ高い、請求項１に記載の成膜装置。
【請求項３】
前記調整部材は、前記載置台本体と同じ材料で形成されている、請求項１または請求項２に記載の成膜装置。
【請求項４】
前記調整部材は、絶縁性セラミックスで形成されている、請求項１から請求項３のいずれか１項に記載の成膜装置。
【請求項５】
前記調整部材を形成する絶縁性セラミックスは、酸化アルミニウムまたは窒化アルミニウムである、請求項４に記載の成膜装置。
【請求項６】
前記調整部材は、前記載置台本体上に配置された第１部材と、前記第１部材の上に配置された第２部材とを有する、請求項１から請求項４のいずれか１項に記載の成膜装置。
【請求項７】
前記第１部材および前記第２部材は、いずれも酸化アルミニウムまたは窒化アルミニウムで形成されている、請求項６に記載の成膜装置。
【請求項８】
前記載置台本体および前記第１部材は窒化アルミニウムで形成され、前記第２部材は酸化アルミニウムで形成されている、請求項７に記載の成膜装置。
【請求項９】
前記調整部材は、前記載置台本体の前記被処理体載置領域の外側部分に形成された環状凸部により形成されている、請求項１または請求項２に記載の成膜装置。
【請求項１０】
前記調整部材は、前記載置台本体の前記被処理体載置領域の外側部分に形成された環状凸部と、前記環状凸部の上に配置された環状部材とで構成されている、請求項１または請求項２に記載の成膜装置。
【請求項１１】
前記調整部材と前記被処理体載置領域に載置された被処理体との間の隙間は、１ｍｍ以下である、請求項１から請求項１０のいずれか１項に記載の成膜装置。
【請求項１２】
前記処理ガス導入機構は、前記載置台に対向して設けられたシャワーヘッドであり、前記プラズマ生成機構は、前記シャワーヘッドと前記載置台との間に高周波電界を形成して容量結合プラズマを生成する、請求項１から請求項１１のいずれか１項に記載の成膜装置。
【請求項１３】
前記所定の膜は絶縁膜である、請求項１から請求項１２のいずれか１項に記載の成膜装置。
【請求項１４】
プラズマを用いて被処理体上に所定の膜を成膜する成膜装置の処理容器内で被処理体を載置する載置台であって、
上面に被処理体載置領域を有する載置台本体と、
前記被処理体載置領域を取り囲むように環状に設けられ、前記被処理体載置領域に載置された被処理体よりも高い高さを有する、プラズマ調整用の調整部材と
を備える、載置台。
【請求項１５】
前記調整部材の高さは、前記被処理体載置領域に載置された被処理体の高さよりも０．３〜２．５ｍｍ高い、請求項１４に記載の載置台。
【請求項１６】
前記調整部材は、絶縁性セラミックスで形成されている、請求項１４または請求項１５に記載の載置台。
【請求項１７】
前記調整部材を形成する絶縁性セラミックスは、酸化アルミニウムまたは窒化アルミニウムである、請求項１６に記載の載置台。
【請求項１８】
前記調整部材は、前記載置台本体上に配置された第１部材と、前記第１部材の上に配置された第２部材とを有する、請求項１４から請求項１７のいずれか１項に記載の載置台。
【請求項１９】
前記調整部材は、前記載置台本体の前記被処理体載置領域の外側部分に形成された環状凸部により形成されている、請求項１４または請求項１５に記載の載置台。
【請求項２０】
前記調整部材は、前記載置台本体の前記被処理体載置領域の外側部分に形成された環状凸部と、前記環状凸部の上に配置された環状部材とで構成されている、請求項１４または請求項１５に記載の載置台。
【発明の詳細な説明】
【技術分野】
【０００１】
本開示は、成膜装置およびそれに用いる載置台に関する。
【背景技術】
【０００２】
半導体デバイスの製造工程においては、種々の薄膜を成膜するプロセスが存在し、このような成膜を行う成膜装置として枚葉式のプラズマＣＶＤ装置が存在する。しかし、枚葉式のプラズマＣＶＤ装置は、被処理体である半導体ウエハ（単にウエハとも表記する）のエッジ部分のプラズマが不均一となって、エッジ部分の膜厚が内側部分よりも厚くなる傾向にある。
【０００３】
このようなプラズマの不均一を解消するための技術として、ウエハにガスを吐出するシャワープレートのエッジ形状を調整する技術が提案されている（特許文献１）。
【０００４】
また、プラズマエッチング装置の例ではあるが、ウエハの外側にフォーカスリングを設け、その材質や内径（ウエハエッジとの距離）、形状等がプラズマに及ぼす影響が検討されている（非特許文献１）。
【０００５】
さらに、特許文献２〜６には、フォーカスリングをＴｉ膜やＷ膜のような金属膜の成膜に用いることが記載されている。
【先行技術文献】
【特許文献】
【０００６】
【特許文献１】米国特許第６５５３９３２号明細書
【特許文献２】特開２０１０−０５９５２２号公報
【特許文献３】特開２００９−１４１２２７号公報
【特許文献４】特開２００６−３１９０４２号公報
【特許文献５】特開２００３−２９３１３８号公報
【特許文献６】特開２００２−２４１９４６号公報
【非特許文献】
【０００７】
【非特許文献１】Journal of Applied Physics 101, 113307(2007)
【発明の概要】
【発明が解決しようとする課題】
【０００８】
本開示は、プラズマを用いて被処理体上に所定の膜を成膜するにあたり、被処理体のエッジ部分の膜厚の不均一を抑制することができる技術を提供する。
【課題を解決するための手段】
【０００９】
本開示の一態様に係る成膜装置は、プラズマを用いて被処理体上に所定の膜を成膜する成膜装置であって、被処理体を収容する処理容器と、前記処理容器内で被処理体を載置する載置台と、前記処理容器内に成膜のための処理ガスを導入する処理ガス導入機構と、前記処理容器内にプラズマを生成するプラズマ生成機構とを具備し、前記載置台は、上面に被処理体載置領域を有する載置台本体と、前記被処理体載置領域を取り囲むように環状に設けられ、前記被処理体載置領域に載置された被処理体よりも高い高さを有する、プラズマ調整用の調整部材とを備える。
【発明の効果】
【００１０】
本開示によれば、プラズマを用いて被処理体上に所定の膜を成膜する際に、被処理体のエッジ部分の膜厚の不均一を抑制することができる。
【図面の簡単な説明】
【００１１】
【図１】一実施形態に係る成膜装置を概略的に示す断面図である。
【図２】図１の成膜装置において、一つの例の調整部材を用いた載置台を示す断面図である。
【図３】図１の成膜装置において、他の例の調整部材を用いた載置台を示す断面図である。
【図４】図１の成膜装置において、さらに他の例の調整部材を用いた載置台を示す断面図である。
【図５】図１の成膜装置において、別の例の調整部材を用いた載置台を示す断面図である。
【図６】実験例１において、調整部材Ａ、Ｂを用いて、電極間ギャップ１０ｍｍでＳｉＯ２膜を成膜した際の径方向の膜厚分布を示す図である。
【図７】実験例１において、調整部材Ａ、Ｂを用いて、電極間ギャップ１５ｍｍでＳｉＯ２膜を成膜した際の径方向の膜厚分布を示す図である。
【図８】実験例１において、調整部材Ａ、Ｂを用いて、電極間ギャップ１５ｍｍでＳｉＮ膜を成膜した際の径方向の膜厚分布を示す図である。
【図９】実験例２において、調整部材Ｃ、Ｄ、Ｅを用いてＳｉＯ２膜を成膜した際の径方向の膜厚分布を示す図である。
【図１０】実験例２において、調整部材Ｃ、Ｄ、Ｅを用いてＳｉＮ膜を成膜した際の径方向の膜厚分布を示す図である。
【発明を実施するための形態】
【００１２】
以下、添付図面を参照して実施の形態について具体的に説明する。
【００１３】
＜経緯＞
最初に、本開示の成膜装置に至った経緯について説明する。
本開示の成膜装置が前提とする枚葉式のプラズマＣＶＤ装置により所定の膜を成膜する場合には、被処理体（例えば半導体ウエハ）のエッジ部分の膜厚が、内側部分よりも数％以上増加する傾向がある。特に、窒化珪素（ＳｉＮ）膜や酸化珪素（ＳｉＯ２）膜等の絶縁膜を成膜する際には１％以下の膜厚均一性が求められており、このようなエッジ部分の膜厚が厚くなることによる膜厚の均一性に及ぼす影響が大きい。
【００１４】
被処理体のエッジ部分の膜厚が内側部分よりも厚い原因は、被処理体のエッジが不連続構造であり、この不連続構造により被処理体のエッジ部分のプラズマ密度が局所的に増加したためと考えられる。
【００１５】
この局所的なプラズマの不均一性を解消するには、被処理体のエッジ部分近傍に存在する構造物の形状や材質の調整が考えられる。例えば、上記特許文献１では、ウエハにガスを吐出するシャワープレートのエッジ形状を調整している。しかし、シャワープレートはコストが高く、エッジ形状の最適化は困難である。
【００１６】
一方、被処理体のエッジ部分のプラズマの不均一性を解消する技術として、被処理体の外側領域にフォーカスリングを設置することが知られている。フォーカスリングは、主にプラズマエッチング装置に用いられており、ウエハ上方に生じるプラズマの分布域を外側に拡大してプラズマの均一性を高めるためのものである。上記非特許文献１には、プラズマエッチング装置において、フォーカスリングの材質や内径、形状等がプラズマに及ぼす影響が検討されているが、プラズマＣＶＤにおける膜厚均一性については検討されていない。
【００１７】
また、フォーカスリングをＴｉ膜やＷ膜のような金属膜の成膜に用いることは、上記特許文献２〜６に記載されているが、被処理体のエッジ部分の膜厚の不均一性については言及されていない。
【００１８】
そこで、発明者らは、被処理体のエッジ部分の膜厚の不均一性を解消するために、フォーカスリングのような被処理体のエッジの外側部分に配置する部材について種々の検討を行った。その結果、被処理体のエッジの外側部分に従来のフォーカスリングと同様のプラズマを調整するための環状部を配置し、その高さを被処理体よりも高くすることが有効であることを見出した。
【００１９】
＜成膜装置＞
次に、一実施形態に係る成膜装置について説明する。
図１は、一実施形態に係る成膜装置を概略的に示す断面図である。
【００２０】
本例の成膜装置１００は、平行平板電極に高周波電界を形成することによりプラズマを形成しつつＳｉＮ膜またはＳｉＯ２膜を成膜する容量結合型の枚葉式プラズマＣＶＤ装置として構成される。なお、成膜手法はＣＶＤに限らずＡＬＤも許容される。
【００２１】
この成膜装置１００は、略円筒状の処理容器１を有している。処理容器１の底部には、被処理体としてのウエハＷを載置する載置台２が設けられている。載置台２は、上面にウエハ載置領域を有し、窒化アルミニウム（ＡｌＮ）等の絶縁性セラミックスで構成された載置台本体２ａと、載置台本体２ａのウエハ載置領域の外側に設けられた環状（リング状）をなす、プラズマ調整用の調整部材５０とを有する。載置台本体２ａの内部には、平行平板電極の下部電極として機能する電極３が設けられている。また、載置台本体２ａ内には、ウエハＷを加熱するための加熱ヒータ４が設けられている。調整部材５０の詳細については後述する。
【００２２】
処理容器１の天壁には、絶縁部材９を介して平行平板電極の上部電極としても機能するシャワーヘッド５が設けられている。シャワーヘッド５は内部にガス拡散空間６が設けられており、シャワーヘッド５の下面のシャワープレート５ａには多数のガス吐出孔７が形成されている。処理容器１の天壁中央には、ガス導入孔８が形成されており、このガス導入孔８を介してガス拡散空間６にガスが導入され、ガス吐出孔７から処理容器１内にガスが吐出されるようになっている。シャワーヘッド５にはガス拡散板を設けてもよい。
【００２３】
なお、載置台２には、上部電極であるシャワーヘッド５との間のギャップを調節することができる機構（図示せず）が設けられている。
【００２４】
シャワーヘッド５には、整合器１１を介してプラズマを生成するための高周波電源１０が接続されている。高周波電源１０からシャワーヘッド５に高周波電力が供給されることにより、シャワーヘッド５と載置台２（電極３）との間に高周波電界が形成され、それにより処理容器１内に容量結合プラズマが生成される。高周波電源１０の周波数は例えば１３．５６ＭＨｚである。なお、シャワーヘッド５と載置台２（電極３）との間に高周波電界が形成されれば、高周波電力の供給部位はシャワーヘッド５に限らない。
【００２５】
成膜装置１００は、上記ガス導入孔８からシャワーヘッド５にガスを供給するためのガス供給機構２０を有している。ガス供給機構２０は、Ｓｉ原料ガス供給源、酸化剤供給源、窒化剤供給源、不活性ガス供給源、クリーニングガス供給源（いずれも図示せず）を有し、これら供給源からＳｉ原料ガス、酸化剤、窒化剤、不活性ガス、クリーニングガスが個別配管（図示せず）および配管２１を経てシャワーヘッド５に供給されるようになっている。個別配管には開閉バルブ、およびマスフローコントローラ等の流量制御器（いずれも図示せず）が設けられている。
【００２６】
Ｓｉ原料ガスとしては、ＣＶＤ法に適用可能なＳｉ含有化合物全般を用いることができ、特に限定されないが、シラン系化合物、アミノシラン系化合物、クロロシラン系化合物等を好適に用いることができる。ＳｉＯ２膜を成膜する際には、テトラエトキシシラン（ＴＥＯＳ）などのアルコキシド系化合物も用いることができる。また、窒化剤としては、ＮＨ３ガス、Ｎ２ガスを好適に用いることができる。また、酸化剤としては、Ｏ２ガス、Ｏ３ガス、Ｈ２Ｏ、ＮＯ２ガス等を用いることができる。不活性ガスは、パージガスやプラズマ生成ガスとして用いられ、Ａｒガス等の希ガスを好適に用いることができる。クリーニングガスは、成膜後の処理容器内や排気系をクリーニングするものであり、例えばＮＦ３ガスのプラズマが用いられる。
【００２７】
処理容器１の底壁には、排気口３０が設けられており、排気口３０には排気配管３１が接続されている。排気配管３１には、処理容器１内の圧力を制御するための自動圧力制御バルブ（ＡＰＣ）３２と、真空ポンプ３３とが接続されている。そして、真空ポンプ３３により処理容器１内が排気され、成膜処理中、自動圧力制御バルブ（ＡＰＣ）３２の開度を調整することにより処理容器１内の圧力が制御される。
【００２８】
また、処理容器１の側壁の排気口３０の反対側には、隣接する真空搬送室（図示せず）に対してウエハＷを搬入出するための搬入出口３４およびそれを開閉するためのゲートバルブ３５が設けられている。
【００２９】
成膜装置１００は、制御部４０を有する。制御部４０は、成膜装置１００の各構成部、例えばバルブ類、流量制御器であるマスフローコントローラ、ヒータ電源、高周波電源等を制御する、ＣＰＵからなる主制御部と、キーボードやマウス等の入力装置、出力装置、表示装置、記憶装置とを有している。制御部４０の主制御部は、記憶装置に処理レシピが記憶された記憶媒体をセットすることにより、記憶媒体から呼び出された処理レシピに基づいて成膜装置１００に所定の動作を実行させる。
【００３０】
次に、上述した載置台２の調整部材５０について詳細に説明する。
上述したように、調整部材５０は、載置台本体２ａ上面のウエハ載置領域の外側にウエハ載置領域を取り囲むように環状（リング状）に設けられている。調整部材５０は、従来のフォーカスリングと同様、ウエハエッジ部のプラズマを調整する機能を有する。調整部材５０は、図２にも示すように、ウエハ載置領域にウエハＷが載置された際に、その高さが、ウエハＷの高さよりも高くなるように設けられている。
【００３１】
調整部材５０は、酸化アルミニウム（Ａｌ２Ｏ３）、ＡｌＮ等の絶縁性セラミックスで形成されることが好ましい。絶縁性セラミックスは、ウエハＷのエッジ部の膜厚調整効果が高く、かつクリーニングに用いるＮＦ３プラズマに対する耐性が高い。これらの中ではＮＦ３プラズマに対する耐性がより高いＡｌ２Ｏ３が好ましい。載置台本体２ａがＡｌＮ製の場合には、熱膨張差による昇温中の位置ずれを防止するために、調整部材５０を載置台本体２ａと同じＡｌＮで同じ材料で構成してもよい。なお、載置台本体２ａおよび調整部材５０は、材料にかかわらず、同じ材料で構成することにより、熱膨張差による昇温中の位置ずれを防止することができる。
【００３２】
調整部材５０の高さとウエハ表面の高さの差は０．３〜２．５ｍｍの範囲であることが好ましい。この範囲の高さで、ウエハエッジ部の膜厚の調整効果を高くすることができる。この高さの差のより好ましい範囲は、０．８〜２．０ｍｍの範囲である。
【００３３】
図２に示すように、調整部材５０を１枚の部材で構成して、その厚さにより高さを調整してもよいが、図３に示すように、第１部材５１および第２部材５２を重ねることにより、所定高さの調整部材５０を構成してもよい。重ねる枚数は特に限定されない。このとき、第１部材５１と第２部材５２は同じ材質でも異なる材質でもよい。載置台本体２ａがＡｌＮ製の場合は、それに隣接する第１部材５１をＡｌＮで構成し、その上の第２部材５２をＡｌ２Ｏ３で構成してもよい。これにより、第１部材５１により熱膨張差による位置ずれを防止し、第２部材５２によりプラズマ耐性を高めることができる。
【００３４】
また、図４に示すように、載置台本体２ａのウエハ載置領域の外側部分を、ウエハ表面より高い環状凸部５３とし、その環状凸部５３を調整部材５０として用いてもよい。
【００３５】
さらに、図５に示すように、載置台本体２ａのウエハ載置領域の外側部分を環状部５４とするとともに、環状部５４の上に環状部材５５を配置し、環状部５４と環状部材５５とで調整部材５０を構成してもよい。環状部材５５もＡｌ２Ｏ３やＡｌＮ等の絶縁性セラミックスで構成されることが好ましい。
【００３６】
調整用部材５０とウエハＷとの間の距離は、狭いほど好ましく、その距離は１ｍｍ以下が好ましく、０．５ｍｍ以下がより好ましい。また、調整用部材５０とウエハＷとの間の距離が均一になるように、その距離を０．１ｍｍ単位で厳密に調整することが好ましい。
【００３７】
このように構成される成膜装置１００においては、まず、処理容器１内を所定の圧力に調整した後、ゲートバルブ３５を開放して、搬送手段（図示せず）によって搬入出口３４を介して隣接する真空搬送室（図示せず）からウエハＷを搬入する。そして、ウエハＷを載置台２の載置台本体２ａ上面のウエハ載置領域に載置する。その後、搬送手段を処理容器１から退避させ、ゲートバルブ３５を閉じる。
【００３８】
この状態で、パージガスとして不活性ガス、例えばＡｒガスを処理容器１内に供給し、真空ポンプ３３により排気しつつ自動圧力制御バルブ（ＡＰＣ）３２により処理容器１内の圧力を６６．７〜１３３３Ｐａ（０．５〜１０Ｔｏｒｒ）に調整し、ヒータ４によりウエハＷの温度を２００〜６００℃の範囲の所定温度に制御する。そして、高周波電源１０から上部電極であるシャワーヘッド５に高周波電力を印加するとともに、Ｓｉ原料と窒化剤、あるいはＳｉ原料と酸化剤を処理容器１内に導入する。これにより、上部電極であるシャワーヘッド５と下部電極であるウエハ載置台２（電極３）との間に高周波電界が形成され、プラズマＣＶＤにより、ＳｉＮ膜またはＳｉＯ２膜が成膜される。
【００３９】
調整部材５０が存在しない場合、ウエハエッジの不連続構造によりシャワーヘッド５と載置台２（電極３）との間の高周波電界が局所的に変化し、ウエハエッジ部分でプラズマ密度が局所的に増加する。これにより、ウエハエッジ部分で膜厚の不均一が生じると考えられる。
【００４０】
本実施形態では、このようなウエハエッジ部分におけるプラズマ密度の局所的増加を抑制するため、載置台本体２ａのウエハ載置領域に載置されたウエハＷの外側に、ウエハＷよりも高さが高い環状をなす調整部材５０を設ける。これにより、ウエハエッジ部分のプラズマを調整し、ウエハエッジ部分の膜厚の増加を抑制して、膜厚の均一性を高めることができる。
【００４１】
ウエハエッジ部の膜厚の調整効果を高くする観点からは、調整部材５０の高さとウエハ表面の高さの差は０．３〜２．５ｍｍの範囲であることが好ましく、０．８〜２．０ｍｍの範囲であることがより好ましい。
【００４２】
膜厚均一性には、調整部材５０の上面の高さの他に、上部電極であるシャワーヘッド５と下部電極であるウエハ載置台２との間のギャップ、シャワーヘッドに設けられたガス拡散板のコンダクタンス分布、プロセスパラメータ（圧力、温度、ガス流量等）、調整部材５０とウエハＷとの距離等が影響を及ぼし、これらを最適化した上で、調整部材５０の上面の高さ位置を調整することにより、極めて高い膜厚均一性を得ることができる。
【００４３】
特に、ＳｉＮ膜やＳｉＯ２膜等の絶縁膜を成膜する際には１％以下の膜厚均一性が求められており、ウエハよりも高さが高い調整部材５０による膜厚均一化が有効である。
【００４４】
＜実験例＞
以下、実験例について説明する。
［実験例１］
ここでは、図１に示す成膜装置を用い、上面がフラットなＡｌＮ製の載置台本体のウエハ載置領域の外側に、厚さ１ｍｍのＡｌ２Ｏ３製部材からなる調整部材（調整部材Ａ）、または、厚さ１ｍｍのＡｌＮ部材の上に厚さ１ｍｍのＡｌ２Ｏ３製部材を重ねた調整部材（調整部材Ｂ）を配置して、ＳｉＯ２膜、ＳｉＮ膜を成膜し、径方向の膜厚分布を測定した。ウエハとしては直径３００ｍｍ厚さ約０．８ｍｍ（０．７７５ｍｍ）のものを用い、調整部材は、内径が３０１ｍｍのリング状のものとした。調整部材Ａの高さとウエハの高さとの差は約０．２ｍｍであり、調整部材Ｂの高さとウエハの高さとの差は約１．２ｍｍである。
【００４５】
上部電極であるシャワーヘッドと下部電極である載置台との間の電極間ギャップに関しては、ＳｉＯ２膜の成膜の際には１０ｍｍおよび１５ｍｍとし、ＳｉＮ膜の成膜の際には１５ｍｍのみとした。
【００４６】
図６は電極間ギャップ１０ｍｍでＳｉＯ２膜を成膜した際の径方向の膜厚分布を示す図である。また、図７は電極間ギャップ１５ｍｍでＳｉＯ２膜を成膜した際の径方向の膜厚分布を示す図である。さらに、図８は電極間ギャップ１５ｍｍでＳｉＮ膜を成膜した際の径方向の膜厚分布を示す図である。
【００４７】
これらの図に示すように、調整部材Ａおよび調整部材Ｂにより、ウエハエッジ部の膜厚増大を抑制する効果は見られたが、その効果は、ウエハとの高さの差が１．２ｍｍの調整部材Ｂを用いたほうが大きいことが確認された。
【００４８】
具体的には、図６に示すように、電極間ギャップ１０ｍｍでＳｉＯ２膜を成膜した際には、高さの差が０．２ｍｍの調整部材Ａを用いた場合は、ウエハエッジ部で膜厚が若干増加する傾向が見られたが、高さの差が１．２ｍｍの調整部材Ｂを用いた場合は、ウエハ最エッジ部ではむしろ膜厚が低下した。
【００４９】
図７に示すように、電極間ギャップ１５ｍｍでＳｉＯ２膜を成膜した際には、調整部材Ａを用いた場合のウエハエッジ部での膜厚増加の傾向が電極間ギャップ１０ｍｍのときよりも大きくなった。一方、調整部材Ｂを用いた場合は、やはりウエハ最エッジ部での膜厚が低下した。
【００５０】
図８に示すように、電極間ギャップ１５ｍｍでＳｉＮ膜を成膜した際には、調整部材Ａおよび調整部材Ｂを用いた場合のいずれも、ウエハエッジ部での膜厚増加は見られなかった。調整部材Ｂを用いた場合は、ウエハ最エッジ部での膜厚低下が見られた。
【００５１】
このように調整部材の高さにより、ウエハエッジ部の膜厚を調整して、膜厚均一性を向上させ得ることが確認された。
なお、ウエハ最エッジ部の膜厚低下は、調整部材とウエハとの距離により調整することができ、ウエハ内側部の傾きは、シャワーヘッドに設けられたガス拡散板のコンダクタンス分布の最適化、プロセスパラメータの最適化等により調整することができる。
【００５２】
［実験例２］
ここでは、ウエハ載置領域の周囲に０．８ｍｍの高さの環状凸部を有する載置台本体を用い、その凸部をそのまま調整部材とした場合（調整部材Ｃ）、環状凸部の上に厚さ１ｍｍのＡｌ２Ｏ３製部材を配置して調整部材を構成した場合（調整部材Ｄ、高さ１．８ｍｍ）、環状凸部の上に厚さ１．５ｍｍのＡｌ２Ｏ３製部材を配置して調整部材を構成した場合（調整部材Ｅ、高さ２．３ｍｍ）について、ＳｉＯ２膜およびＳｉＮ膜を成膜し、径方向の膜厚分布を測定した。ウエハとしては直径３００ｍｍ厚さ約０．８ｍｍ（０．７７５ｍｍ）のものを用い、調整部材は、内径が３０１ｍｍのリング状のものとした。調整部材Ｃの高さとウエハの高さとの差はほぼ０であり、調整部材Ｄの高さとウエハの高さとの差は１ｍｍであり、調整部材Ｅの高さとウエハの高さとの差は１．５ｍｍである。
【００５３】
図９はＳｉＯ２膜を成膜した際の径方向の膜厚分布を示す図、図１０はＳｉＮ膜を成膜した際の径方向の膜厚分布を示す図である。いずれの図も、ウエハ中心からエッジの膜厚分布とエッジ部分のみの膜厚分布の両方を示している。
【００５４】
ＳｉＯ２膜の成膜においては、環状凸部のみでウエハの高さとの差がほぼ０の調整部材Ｃを用いた場合には、ウエハエッジ部の膜厚増加が大きかったが、環状凸部の上にＡｌ２Ｏ３製部材を配置した調整部材Ｄ、Ｅを用いた場合には、ウエハエッジ部の膜厚増加が見られるものの、調整部材の高さに依存してウエハエッジ部の膜厚を下げる効果が見られた。
【００５５】
ＳｉＮ膜の成膜においては、環状凸部のみでウエハの高さとの差がほぼ０の調整部材Ｃを用いた場合には、やはりウエハエッジ部の膜厚増加が大きかったが、環状凸部の上にＡｌ２Ｏ３製部材を配置した調整部材Ｄ、Ｅを用いた場合には、ウエハエッジ部の膜厚増加がほとんどみられず、むしろ最エッジ部では膜厚が低下していた。そして、ウエハとの高さの差が１．０ｍｍの調整部材Ｄを用いた場合に膜厚分布がほぼ最適化された。
【００５６】
＜他の適用＞
以上、実施形態について説明したが、今回開示された実施形態は、全ての点で例示であって制限的なものではないと考えられるべきである。上記の実施形態は、添付の特許請求の範囲およびその主旨を逸脱することなく、様々な形態で省略、置換、変更されてもよい。
【００５７】
例えば、上記実施形態では、絶縁膜であるＳｉＯ２膜やＳｉＮ膜を成膜する成膜装置の例を示したが、これに限ることなく、他の膜を成膜する装置にも適用することができる。
【００５８】
また、上記実施形態では、成膜装置として、平行平板電極間に高周波電界を形成してプラズマを生成する容量結合型のプラズマＣＶＤ装置を例示したが、これに限るものではない。
【００５９】
また、成膜する被処理体として半導体ウエハを例にとって説明したが、これに限るものではない。
【符号の説明】
【００６０】
１；処理容器
２；載置台
２ａ；載置台本体
３；電極
５；シャワーヘッド
１０；高周波電源
５０；調整部材
Ｗ；半導体ウエハ（被処理体）
【図１】
2019163497.tif 000003
【図２】
2019163497.tif 000004
【図３】
2019163497.tif 000005
【図４】
2019163497.tif 000006
【図５】
2019163497.tif 000007
【図６】
2019163497.tif 000008
【図７】
2019163497.tif 000009
【図８】
2019163497.tif 000010
【図９】
2019163497.tif 000011
【図１０】
2019163497.tif 000012